(57)【要約】【課題】  本発明は、パチンコ玉等の滑走体が遊戯盤上で滑走を繰り返しても装飾層に傷やかすれが発生し難い遊戯盤を提供することを可能にすることを目的としている。【解決手段】  下地材３の表面に装飾シート４が設けられる遊戯盤２であって、該装飾シート４の表面に、水の接触角度θが６０度以上に設定された滑り層11を設けたことを特徴とする。他に装飾シート４の表面に、滑り抵抗が２０Ｎ以下に設定された滑り層11を設けても良い。【選択図】      図１
2014046118.tif 000002
【特許請求の範囲】
【請求項１】
下地材の表面に装飾シートが設けられる遊戯盤であって、
前記装飾シートの表面に、水の接触角度が６０度以上に設定された滑り層を設けたことを特徴とする遊戯盤。
【請求項２】
下地材の表面に装飾シートが設けられる遊戯盤であって、
前記装飾シートの表面に、滑り抵抗が２０Ｎ以下に設定された滑り層を設けたことを特徴とする遊戯盤。
【請求項３】
前記装飾シートに導電層を設けたことを特徴とする請求項１または請求項２に記載の遊戯盤。
【請求項４】
前記装飾シートの装飾層の外側に透明または半透明の導電層を設けたことを特徴とする請求項１または請求項２に記載の遊戯盤。
【発明の詳細な説明】
【技術分野】
【０００１】
本発明は、パチンコ機等の遊戯盤に関するものである。
【背景技術】
【０００２】
従来、パチンコ玉等の滑走体が滑走するパチンコ機等の遊戯盤は、合成樹脂板やベニヤ板等に絵柄や文字等の画像をスクリーン印刷（孔版印刷）やグラビヤ印刷（凹版印刷）した紙製シートや合成樹脂製フィルム等が貼着されたものが一般である。
【０００３】
例えば、特許文献１では、パチンコ機の遊戯盤の表面に合成樹脂製の装飾シートが貼着され、更にその装飾シートの上にカバーシートが設けられている。
【０００４】
また、特許文献２では、印刷が施された紙製シート状基体の印刷面に透明フィルムをホットメルト接着剤により接合されている。
【０００５】
また、特許文献３では、印刷面を形成したシート状基体と、透明フィルムとを、それぞれの側に透明メジウムインキのコーティング層を設けて接着剤により接着している。
【０００６】
また、特許文献４では、携帯電話機の電磁波やパチンコ玉の帯電による誤作動対策のために積層フィルムの一部に導電層を設けている。
【先行技術文献】
【特許文献】
【０００７】
【特許文献１】特開２００８−２８９９３５号公報
【特許文献２】特開２００３−０３８７４３号公報
【特許文献３】特開平１０−０９９４９０号公報
【特許文献４】特開２００２−１８６７１８号公報
【発明の概要】
【発明が解決しようとする課題】
【０００８】
しかしながら、前述の特許文献１〜３において、パチンコ玉と接触する装飾シートの印刷面を保護するためにカバーシートや透明フィルムを設けてはいるもののパチンコ玉が遊戯盤上で滑走を繰り返す経年変化によりカバーシートや透明フィルムが徐々に劣化して印刷面に傷やかすれが発生するという問題があった。
【０００９】
パチンコ機で使用されるパチンコ玉は高速で打ち出される。通常、パチンコ玉の表面にはハードクロムメッキが施されている。パチンコ玉が滑走する遊戯盤の表面はパチンコ玉が擦れたり、該パチンコ玉に付着しているゴミなどを伴なって擦れたりする。通常は、装飾層の表面に保護層として、紫外線の光エネルギーに反応して液体から固体に化学的に変化する紫外線硬化樹脂（ＵＶ硬化樹脂）等のハードコートや透明性の高いポリメタクリル酸メチル樹脂（Poly Methyl Methacrylate；ＰＭＭＡ）を主体とした硬度のあるアクリル樹脂が使用されている。しかし、遊戯盤の表面硬度と、パチンコ玉の硬度とでは、パチンコ玉の硬度の方が圧倒的に高く、遊戯盤の表面にパチンコ玉が繰り返し接触することで保護層が摩耗し、装飾層が傷付くという問題があった。
【００１０】
また、特許文献４についてもパチンコ玉が遊戯盤上で滑走を繰り返す経年変化によりカバーシートや透明フィルムが徐々に劣化して印刷面に傷やかすれが発生する問題を解決し得るものではなかった。
【００１１】
本発明は前記課題を解決するものであり、その目的とするところは、パチンコ玉等の滑走体が遊戯盤上で滑走を繰り返しても装飾層に傷やかすれが発生し難い遊戯盤を提供するものである。
【課題を解決するための手段】
【００１２】
前記目的を達成するための本発明に係る遊戯盤の第１の構成は、下地材の表面に装飾シートが設けられる遊戯盤であって、前記装飾シートの表面に、水の接触角度が６０度以上に設定された滑り層を設けたことを特徴とする。
【００１３】
また、本発明に係る遊戯盤の第２の構成は、下地材の表面に装飾シートが設けられる遊戯盤であって、前記装飾シートの表面に、滑り抵抗が２０Ｎ以下に設定された滑り層を設けたことを特徴とする。
【００１４】
また、本発明に係る遊戯盤の第３の構成は、前記第１、第２の構成において、前記装飾シートに導電層を設けたことを特徴とする。
【００１５】
また、本発明に係る遊戯盤の第４の構成は、前記第１、第２の構成において、前記装飾シートの装飾層の外側に透明または半透明の導電層を設けたことを特徴とする。
【発明の効果】
【００１６】
本発明に係る遊戯盤の第１、第２の構成によれば、装飾シートの表面に設けた滑り層によりパチンコ玉等の滑走体が低摩擦抵抗の滑り層上で滑走出来、滑走を繰り返しても装飾層に傷やかすれが発生し難い。
【００１７】
また、本発明に係る遊戯盤の第３の構成によれば、装飾シートに設けた導電層により携帯電話機の電磁波やパチンコ玉に帯電した静電気をシールドして遊戯機の誤作動を防止することが出来る。
【００１８】
また、本発明に係る遊戯盤の第４の構成によれば、装飾シートの装飾層の外側に透明または半透明の導電層を設けたことで透明または半透明の導電層を介して装飾層に施された装飾を視認することが出来る。
【図面の簡単な説明】
【００１９】
【図１】（ａ）は本発明に係る遊戯盤を備えた遊戯装置の一例となるパチンコ機の構成を示す正面説明図、（ｂ）は（ａ）のＢ−Ｂ断面図である。
【図２】（ａ）〜（ｆ）は本発明に係る遊戯盤に設けられる装飾シートの各種の構成を示す断面説明図である。（ｇ）は保護層内に含有させていたワックス、シリコーン、フッ素等の滑り剤粒子が該保護層の基材フィルム側の内部表面側に並ぶことにより滑り性能が現れる様子を説明する模式図である。
【図３】（ａ），（ｂ）は装飾シートの滑り層の水の接触角度を説明する図であり、（ｃ）は装飾シートの滑り層の滑り抵抗を説明する図である。
【図４】加熱されたゴムロールにより加熱、加圧されて装飾シートが製造される様子を説明する図である。
【図５】装飾シートと遊戯盤とがインモールド成型により製造される様子を説明する図である。
【図６】装飾シートと遊戯盤とがインモールド成型により製造される様子を説明する図である。
【発明を実施するための形態】
【００２０】
図により本発明に係る遊戯盤の一実施形態を具体的に説明する。
【００２１】
図１は本発明に係る遊戯盤２を備えた遊戯装置の一例となるパチンコ機１の構成を示す。遊戯盤２の合成樹脂板やベニヤ板等により構成される下地材３の表面に装飾シート４が設けられる。
【００２２】
図２（ａ）は基材フィルム５上に離型層６を介して装飾シート４が設けられた加熱処理前のシート体Ａの構成を示す。シート体Ａは、図２（ａ）に示すように、基材フィルム５上に離型層６、保護層７、装飾層８、接着層９が順次、印刷処理により積層して設けられる。接着層９は熱溶融して下地材３に溶着する。
【００２３】
基材フィルム５の一例としては、ＰＥＴ（Polyethylene terephthalate；ポリエチレンテレフタレート）フィルムが適用出来る。離型層６の一例としては、離型性に優れるメラミンが適用出来る。尚、保護層７がＰＥＴフィルムからなる基材フィルム５からの離型性が良い場合は離型層６は不要である。保護層７の一例としては、紫外線硬化型アクリル樹脂が適用出来る。装飾層８の一例としては、インキが適用出来る。
【００２４】
尚、図２（ｂ）は、図２（ａ）に示すシート体Ａの離型層６を省略したものであり、図２（ｄ）は図２（ａ）に示すシート体Ａの装飾層８と接着層９との間に導電層10を印刷処理により積層したものである。
【００２５】
図２（ａ），（ｂ）に示された装飾シート４は、図４に示して後述する加熱ロール成型時、或いは、図５及び図６に示して後述するインモールド成型時に付与される熱により、図２（ｇ）に示すように、保護層７内に含有させていたワックス、シリコーン、フッ素等の滑り剤粒子11ａが該保護層７の基材フィルム５側（離型層６側）の内部表面側に並ぶことにより滑り性能が現れて、図２（ｃ）に示す滑り層11が形成される。
【００２６】
滑り層11を形成する滑り剤としては、パラフィン、ポリエチレン、金属イオンによる凝集力を利用し高分子を凝集体とした合成樹脂からなるアイオノマー（Ionomer；ＩＯ）、シリコーン、フッ素系材料が適用可能である。
【００２７】
尚、滑り層11は保護層７の表面に直接、ワックス、シリコーン、フッ素等の滑り剤をスプレーやウェス等を用いて塗布したりコーティングしても良い。或いは、印刷により形成しても良い。
【００２８】
図１（ｂ）に示すように、遊戯盤２の下地材３の表面に装飾シート４を貼着して設ける場合には、図２（ａ）に示すシート体Ａでは、離型層６を保護層７の内部表面側に形成された滑り層11から剥離する。図２（ｂ）に示すシート体Ａでは、基材フィルム５を保護層７の表面に形成された滑り層11から剥離する。基材フィルム５（及び離型層６）を除去した装飾シート４を図２（ｃ）に示す。そして、図２（ｃ）に示す装飾シート４の接着層９を介して遊戯盤２の下地材３の表面に貼着する。図１（ｂ）に示すように、接着層９と保護層７との間で装飾層８が無い箇所は透明部分12となる。
【００２９】
本実施形態では、図３（ａ），（ｂ）に示すように、遊戯盤２の装飾シート４を水平に配置し、該装飾シート４の表面に設けられる滑り層11の表面上に水滴13を滴下したときの該滑り層11の表面に対する水の接触角度θが最小角度θｍｉｎで６０度以上に設定されるような滑り剤により滑り層11が形成される。水の接触角度θを測定する装置としては、協和界面科学株式会社製の「自動接触角計FAMAS DM-501（商品名）」を採用することが出来る。
【００３０】
実際にパチンコ機１の遊戯盤２に装飾シート４を組み込み、パチンコ玉を連続して８０万発打ち続けた場合、装飾シート４の表面に設けた滑り層11の水の接触角度θが４５度〜５９度（水の接触角度θが６０度よりも小さい場合）のときは装飾シート４が削れてしまい、下地材３が露出してしまった。また、装飾シート４の表面に設けた滑り層11の水の接触角度θが６０度〜８０度の範囲では保護層７の表面に僅かな傷が発生した。また、装飾シート４の表面に設けた滑り層11の水の接触角度θが８１度〜１００度の範囲では保護層７の表面は無傷であることが確認できた。装飾シート４の表面に設けた滑り層11の水の接触角度θが１００度を越えた場合でも、特に問題はなく、前述した装飾シート４の表面に設けた滑り層11の水の接触角度θが８１度〜１００度で得られた結果と同様の結果が得られる。
【００３１】
ここで、水滴13を固体表面に滴下すると、水滴13は自らの持つ表面張力で丸くなり、水の接触角度θは、「濡れ」を表す指標として採用されている。水の接触角度θが小さいと濡れ易く、水の接触角度θが大きいと濡れ難い。
【００３２】
図３（ａ），（ｂ）に示すように、水滴13の断面輪郭形状と滑り層11の表面との交点ｐを通り、該水滴13の断面輪郭形状を円の一部と仮定し、その円の接線Ｌと、交点ｐよりも水滴13側の滑り層11の表面との角度を接触角度θとして求めることが出来る。
【００３３】
このような滑り層11を形成し得る滑り剤としては、パラフィン、ポリエチレン、アイオノマー、シリコーン、フッ素系材料が好適である。このような滑り層11は有機の分子が表面に均一に並び、撥水性を有するため水の接触角度θが大きくなる。
【００３４】
また、装飾シート４の表面に設けられる滑り層11の滑り抵抗を２０Ｎ以下に設定することでも良い。滑り抵抗は、図３（ｃ）に示すように、遊戯盤２の装飾シート４を水平に配置し、該装飾シート４の表面に設けられる滑り層11の表面上をステンレス（ＳＵＳ）製で表面をバフ研磨した重さ４ｋｇ±０．０４ｋｇの球体14にテンションゲージ15を連結して所定の方向に引っ張ったときに該テンションゲージ15により測定される。テンションゲージ15としては、株式会社大場計器製作所製の「Ｎ丸型（棒）テンションゲージスタンダード 50N（商品名）」を採用することが出来る。
【００３５】
実際にパチンコ機１の遊戯盤２に装飾シート４を組み込み、パチンコ玉を連続して８０万発打ち続けた場合、装飾シート４の表面に設けた滑り層11の滑り抵抗が２０Ｎ以下であれば保護層７の表面は略無傷、若しくは保護層７の表面に僅かな傷が発生する程度であることが確認できた。装飾シート４の表面に設けた滑り層11の滑り抵抗が２１Ｎ以上（２０Ｎを超える場合）になると装飾シート４が削れてしまい、下地材３が露出してしまった。
【００３６】
図２（ｄ），（ｅ）に示す導電層10は、装飾シート４の装飾層８の内側（下地材３側）に導電層10を設けた一例であり、この場合の導電層10は不透明、透明または半透明の材料で構成することが出来る。
【００３７】
尚、図２（ｆ）に示すように、装飾シート４の装飾層８の外側（遊戯盤２の表面側）に透明または半透明の導電層10を設けることでも良い。
【００３８】
図４（ａ）に示すように、予め射出成型された下地材３上に図２（ａ）に示すシート体Ａを接着層９が下地材３側になるように載置し、ヒータ16により２００℃〜２４０℃の温度に加熱されたゴムロール17をシート体Ａに沿って図４（ａ）の左方向から右方向に該シート体Ａを下地材３側に加圧しつつ移動させる（図４（ｂ）参照）。
【００３９】
ゴムロール17によりシート体Ａ（一般的に熱転写箔）を加熱、加圧する際に、接着層９が下地材３に接着される（熱転写）。このとき、保護層７にワックス等の滑り剤を含ませ、保護層７は装飾層８の保護と滑り性能を兼ねる層として形成される。この場合の熱転写温度はゴムロール17の温度を２００℃〜２４０℃に設定して行うことが出来る。
【００４０】
そして、図４（ｃ）に示すように、ゴムロール17をシート体Ａから退避させた後、図示しない切断装置により下地材３の外形に沿って、接着層９、装飾層８、保護層７及び滑り層11の深さで切断することにより、装飾シート４が離型層６から剥離して下地材３の表面に貼着される。そして、装飾シート４の表面に滑り層11が形成されている。尚、図２（ｂ），（ｄ）に示すシート体Ａも同様にヒータ16により加熱されたゴムロール17により加熱、加圧成型することが出来る。
【００４１】
図５及び図６は、装飾シート４と遊戯盤２とがインモールド成型により一体的に製造される様子を説明する図である。先ず、図５（ａ）に示すように、射出成型用の金型18ａ，18ｂを開いて、図２（ａ）に示すシート体Ａを挿入し、図５（ｂ）に示すように、雌の金型18ａ側に真空引きして該金型18ａの表面にシート体Ａの基材フィルム５を密着する。
【００４２】
次に、図５（ｃ）に示すように、雄の金型18ｂの表面をシート体Ａ（一般的にインモールド転写箔）の接着層９側に当接させて金型18ａ，18ｂを閉じる（インモールド成形）。そして、図５（ｄ）に示すように、金型18ｂに設けられた注入口19から下地材３の素材となる合成樹脂20を注入し、図６（ａ）に示すように下地材３を成型する凹部内に合成樹脂20を満たして所定の温度に加熱する。
【００４３】
その際に、合成樹脂20からなる下地材３が成型されつつ接着層９に溶融して固定され、保護層７にワックス等の滑り剤を含ませておけば、保護層７は装飾層８の保護と滑り性能を兼ねる層として形成される。この場合の金型18ａ，18ｂの温度は６０℃〜１００℃に設定される。また、成型される合成樹脂20の温度は２００℃〜２５０℃に設定される。
【００４４】
そして、金型18ａ，18ｂを冷却して合成樹脂20からなる下地材３が硬化したら、図６（ｂ）に示すように、金型18ｂを開いて退避させ、図６（ｃ）に示すように、図示しない切断装置により下地材３の外形に沿って、接着層９、装飾層８及び保護層７の深さで切断することにより、装飾シート４が離型層６から剥離して下地材３の表面に設けられる。尚、図２（ｂ），（ｄ）に示すシート体Ａも同様に金型18ａ，18ｂにより合成樹脂20を射出成型して下地材３と一体的に成型することが出来、保護層７にワックス等の滑り剤を含ませておけば、保護層７は装飾層８の保護と滑り性能を兼ねる層として形成される。
【００４５】
本実施形態の保護層７は、数μｍ（例えば、１μｍ〜１０μｍ程度）の厚みを有して形成される。保護層７が厚いと装飾シート４がカールしたり、下地材３の外形に沿って、接着層９、装飾層８及び保護層７の深さで切断する際に切断し難く、切断箇所にバリが出易くなる。保護層７の硬度は、鉛筆硬度でＢから４Ｈ程度が好ましい。
【００４６】
上記遊戯盤２によれば、装飾シート４の表面に設けた滑り層11によりパチンコ玉等の滑走体が低摩擦抵抗の滑り層11上で滑走出来、滑走を繰り返しても装飾層８に傷やかすれが発生し難い。特にパチンコ機１の遊戯盤２として採用した場合には、該遊戯盤２表面のパチンコ玉の接触に対する耐久性能は、パチンコ玉を８０万発以上打ち出した場合の耐久性能を得ることが出来た。
【００４７】
また、装飾シート４に設けた導電層10により携帯電話機の電磁波やパチンコ玉に帯電した静電気をシールドして遊戯機となるパチンコ機１の誤作動を防止することが出来る。また、導電層10を遊戯盤２に容易に設けることが出来た。
【００４８】
また、装飾シート４の装飾層８の外側に透明または半透明の導電層10を設けたことで透明または半透明の導電層10を介して装飾層８に施された装飾を視認することが出来る。透明または半透明な導電層10は、保護層７と装飾層８との間、或いは、接着層９と装飾層８との間に設けることが好ましい。また、導電層10に必要なアンカー層を設けることでも良い。
【００４９】
導電層10の導電材料としては、酸化インジウムに錫を添加した化合物からなり、導電性を持ちながら高い透明度を有しているＩＴＯ（Indium Tin Oxide；酸化インジウム錫）をスパッタリングや蒸着により設けることが出来る。また、錫層を付着させたり、ＡＴＯ（Antimony trioxide, Ｓｂ２Ｏ３；アンチモンドープト酸化錫）、ＩＴＯ、銀等の金属粒子を塗布しても良い。
【実施例１】
【００５０】
図４に示す熱転写用のシート体Ａを図２（ａ）に示す層構成で作成した。ＰＥＴ（Polyethylene terephthalate；ポリエチレンテレフタレート）フィルムの一例として、帝人デュポンフィルム株式会社製の「テイジンテトロンフィルムＧ２（商品名）」からなる基材フィルム５上に、ＤＩＣ社製「TD01（商品名）」からなる離型層６を形成し、その上に大日精化工業株式会社製の「TMR850メジウム（商品名）」と日本精鑞株式会社製の「ParaffinWax155（商品名）」からなる保護層７、東洋インキ株式会社製の「N800LPGT（商品名）」からなる装飾層８、三菱レイヨン株式会社製の「ダイヤナールBR（商品名）」からなる接着層９を順次積層して作成した。
【００５１】
その後、図４に示すヒータ16により２００℃〜２４０℃の温度に加熱されたゴムロール17を用いた熱転写により遊戯盤２の合成樹脂からなる下地材３に転写して接着し、熱転写後、基材フィルム５を離型層６を介して剥がして保護層７が遊戯盤２の表面になるよう作成した。このとき保護層７の表面（離型層６側）に滑り剤粒子11ａが並び、滑り層11と保護層７を兼ねた層が形成された。また、熱転写時に接着層９が熱溶融して下地材３に接着された。
【００５２】
尚、本実施形態の装飾シート４の表面に設けた滑り層11の水の接触角度θは７４度、滑り抵抗は１７Ｎであった。
【００５３】
［比較例１］
前記実施例１と同様に離型層６を形成し、その上にワックスを抜いた大日精化工業株式会社製の「TMR850メジウム（商品名）」のみを形成したシート体Ａを作成し、前記実施例１と同様に、図４に示すヒータ16により２００℃〜２４０℃の温度に加熱されたゴムロール17を用いて熱転写により遊戯盤２の合成樹脂からなる下地材３に転写して接着し、熱転写後、基材フィルム５を離型層６を介して剥がして保護層７が遊戯盤２の表面になるよう作成した。
【００５４】
尚、本比較例の装飾シート４の表面に設けた保護層７の水の接触角度θは５８度、滑り抵抗は２５Ｎであった。
【実施例２】
【００５５】
上記比較例１で熱転写した保護層７の表面に無溶剤型のシリコーンをスプレーで吹きつけ滑り層11を形成し、ウェスで伸ばすとともに、余分なシリコーンを拭き取った。
【００５６】
尚、本実施形態の装飾シート４の表面に設けた滑り層11の水の接触角度θは８９度、滑り抵抗は１２Ｎであった。
【００５７】
前記、実施例１、２及び比較例１の３種類の遊戯盤２をパチンコ台として採用し、実際にパチンコ玉を打ち出して耐久性能試験を実施したところ、実施例１、２では、パチンコ玉の打ち出し回数で８０万発以上の耐久性が有った。比較例１ではパチンコ玉の打ち出し回数で８０万発程度で遊戯盤２の表面が削れ、装飾層８の絵柄も削れてしまった。
【００５８】
尚、上記実施形態では、保護層７としてハードコートを使用しているがこれに限るものではない。また、図２（ｄ）に示すように、接着層９と装飾層８との間に導電層10を設けても良い。
【００５９】
また、図５及び図６に示すように、金型18ａ，18ｂ内にシート体Ａを装填した後、合成樹脂20を注入してシート体Ａを溶融した合成樹脂20で包んで固化させ、一体化した複合製品を作るインサートモールド（ＩＭＦ）成型などでは、ＰＥＴフィルムに直接、導電層10を設けて装飾シート４に設けることでも良い。
【００６０】
尚、前記実施形態では、パチンコ機１の遊戯盤２に適用した場合の一例について説明したが、遊戯盤２上を滑走する滑走体の他の例として、サッカーボールや野球ボウル等が遊戯盤２上を滑走するサッカーゲーム盤や野球ゲーム盤等にも広く適用出来る。
【産業上の利用可能性】
【００６１】
本発明の活用例として、パチンコ機等の合成樹脂板やベニヤ板等の下地材の表面に設けられる装飾シートの表面をパチンコ球等の滑走体が滑走する遊戯盤に適用出来る。
【符号の説明】
【００６２】
Ａ    …シート体
Ｌ    …接線
ｐ    …交点
１    …パチンコ機
２    …遊戯盤
３    …下地材
４    …装飾シート
５    …基材フィルム
６    …離型層
７    …保護層
８    …装飾層
９    …接着層
10    …導電層
11    …滑り層
11ａ  …滑り剤粒子
12    …透明部分
13    …水滴
14    …球体
15    …テンションゲージ
16    …ヒータ
17    …ゴムロール
18    …金型
18ａ，18ｂ …金型
19    …注入口
20    …合成樹脂
θ…水の接触角度
θｍｉｎ…最小角度
【図１】
2014046118.tif 000003
【図２】
2014046118.tif 000004
【図３】
2014046118.tif 000005
【図４】
2014046118.tif 000006
【図５】
2014046118.tif 000007
【図６】
2014046118.tif 000008